POLYMER MORTAR
ПОЛИМЕРРАСТВОР

Изобретение относится к антикоррозионным полимерным защитным покрытиям строительных конструкций, работающих в агрессивных средах.
Известны составы, содержащие, эпоксидную смолу ЭД-20, полиэтиленполиамин, аминосилан, бутилкаучук, наполнитель (а.с. №1677034, С04В 26/14, 1992).
Наиболее близким по технической сути и достигаемому результату является состав, содержащий эпоксидную смолу ЭД-20, полиэтиленполиамин, хлорпарафин, бромнафталин, фторид магния (а.с. №1735229, С04В 26/14, 1992).
Недостатком указанных эпоксидных полимеррастворных композиций является низкая ударная стойкость.
Задачей изобретения является устранение указанных недостатков.
Поставленная задача решается тем, что состав, включающий эпоксидную смолу ЭД-20, полиэтиленполиамин - ПЭПА, добавку - хлорпарафин, наполнитель - фторид магния, дополнительно содержит хлорбутилкаучук при следующем соотношении компонентов, масс.%:
Эпоксидная смола
ЭД-20
12-18
ПЭПА
2,4-3,6
Хлорпарафин
0,02-0,16
Хлорбутилкаучук
0,40-0,55
Фторид магния
77,69-85,18
3
Характеристики используемых компонентов: связующее - эпоксидная смола ЭД-20 с плотностью 1,25 г/см, вязкостью при 25°С 37 ч; отвердитель - полиэтиленполиамин с плотностью 1 г/см; хлорпарафин с вязкостью в сП при 20°С не более 36 с по ТУ 6-01-568-76.
Приготовление полимеррастворных составов осуществляли следующим образом. В смеситель любого типа загружают эпоксидную смолу ЭД-20, хлорпарафин, хлорбутилкаучук, фторид магния. Перемешивают 5-7 минут. Затем добавляют ПЭПА и вновь перемешивают.
Конкретные примеры составов и их свойства приведены в табл.1, 2.
Таблица №1
Наименование ингредиентов
Составы, масс.%
I
II
III
IV
прототип
ЭД-20
12
14
16
18
14
ПЭПА
2,4
2,8
3,2
3,6
2,8
Хлорпарафин
0,02
0,08
0,12
0,16
0,07
Хлорбутилкаучук
0,4
0,45
0,50
0,55
-
Бромнафталин
-
-
-
-
0,07
Фторид магния
85,18
82,67
80,18
77,69
83,06
Таблица №2
Состав полимерраствора
Предел прочности при изгибе, МПа
Сопротивление удару,Дж/см<sup>3</sup>
Усадка, мм
1
29
107
0,10
2
33
124
0,05
3
31
112
0,07
4
29
110
0,08
известный
28,0
98,7
0,06
Совместное применение хлорбутилкаучука и хлорпарафина позволяет повысить предел прочности при изгибе, сопротивление ударным воздействиям.